ГЛАЗУРЬ ДЛЯ ИЗРАЗЦОВ
ENAMEL FOR ORNAMENTED TILES

Изобретение относится к области технологии силикатов.
Известна глазурь для изразцов, включающая, вес.ч.: свинцовый глет 6; песок кварцевый 1; каолин 2; окись меди 1 [1].
Задача изобретения состоит в повышении термостойкости глазури для изразцов.
Технический результат достигается тем, что глазурь для изразцов, включающая свинцовый глет, песок кварцевый, каолин, окись меди, дополнительно содержит берилловый концентрат при следующем соотношении компонентов, вес.ч.: свинцовый глет 5-7; песок кварцевый 2-3; каолин 0,5-1; окись меди 0,5-1; берилловый концентрат 0,5-1.
Глазурь получают следующим образом.
Подготавливают и дозируют компоненты, например, согласно любому выбранному составу, таблица.
Компоненты
Составы, вес.ч.
1
2
3
Свинцовый глет
5
6
7
Песок кварцевый
2
2,5
3
Каолин
1
1
0,5
Окись меди
1
1
0,5
Берилловый концентрат
1
0,5
1
Термостойкость глазури, циклы
6-8
6-8
6-8
2
2
3
2
3
2
2
Берут, например, 60 кг глины свинцового глета, 25 кг песка кварцевого (промытого и высушенного), 10 кг каолина, 10 кг окиси меди, 10 кг бериллового концентрата (характеризуется следующим химическим составом, мас.%: SiO 63,82; AlO 17,2; FeO 0,68; CaO 1,54; MgO 0,23; BeO 12,8; KO 0,49; NaO 2,17; п.п.п. 1,84). Компоненты подвергают помолу до полного прохождения через сетку 008. Подготавливают глазурную суспензию с влажностью 45-47%. Суспензию наносят в виде тонкого слоя на поверхность отформованных и высушенных изразцов и обжигают при температуре 900-1000°С. Глазурное покрытие имеет зеленый цвет.
Источник информации
1. Гехт Г. Керамика. - Л.-М.: Главная редакция химической литературы, 1938. - С.249.